СПОСОБ ИЗВЛЕЧЕНИЯ ДРАГОЦЕННЫХ МЕТАЛЛОВ ИЗ УПОРНОГО ЗОЛОТОСУЛЬФИДНОГО СЫРЬЯ

1. Способ извлечения драгоценных металлов из упорного золотосульфидного сырья, включающий смешивание сырья с водой или раствором серной кислоты, автоклавную обработку смеси с подачей кислорода, введение в автоклав галогенид иона и сорбента, отделение сорбента после автоклавного выщелачивания и извлечение драгоценных металлов, отличающийся тем, что автоклавную обработку смеси осуществляют в две стадии, причем ввод сорбента и выщелачивание драгоценных металлов проводят во вторую стадию после окисления сырья.
2. Способ по п. 1, отличающийся тем, что галогенид ион добавляют в первую стадию в смесь перед автоклавной обработкой концентрацией 0,5÷100 г/л или в окисленную пульпу во вторую стадию автоклавной обработки концентрацией 0,5÷100 г/л или совместно сначала в первую, а потом во вторую стадии автоклавной обработки концентрацией 0,5÷100 г/л.
3. Способ по п. 1, отличающийся тем, что на первой стадии смесь обрабатывают в автоклаве при температуре 160÷250°С, парциальном давлении кислорода 0,3÷0,9 МПа и продолжительности 0,1÷4,0 часов.
4. Способ по п. 1, отличающийся тем, что окисленную пульпу на второй стадии подвергают выщелачиванию и осаждению драгоценных металлов на сорбент при температуре 90÷250°С, парциальном давлении кислорода 0÷0,5 МПа, при продолжительности 0,2÷36 часов.
5. Способ по п. 1, отличающийся тем, что в качестве сорбента драгоценных металлов используют сорбент на основе углерода и ионно-обменные смолы из расчета 1-10 об. %.